(57)【要約】【課題】使用する糸の種類よりも色相の数の方が多いライン柄タフテッドカーペットとその製造方法、及び該タフテッドカーペットを用いた、目地が目立たず流し貼りが可能なライン柄カーペットタイルの提供。【解決手段】（１）物性が異なる複数の無染色の糸を基布のゲージ方向に配列してタフトした後、染色してライン柄を形成するライン柄タフテッドカーペットの製造方法。（２）上記製造方法で作製された、糸の種類よりも色相の数の方が多いライン柄タフテッドカーペット。（３）上記ライン柄タフテッドカーペットに対し、塩化ビニル樹脂バッキング層を積層した後、タイル状に裁断して得られるライン柄カーペットタイル。【選択図】なし【特許請求の範囲】
【請求項１】
物性が異なる複数の無染色の糸を基布のゲージ方向に配列してタフトした後、染色してライン柄を形成することを特徴とするライン柄タフテッドカーペットの製造方法。
【請求項２】
前記複数の無染色の糸が、酸性染料に対する染着性が異なる糸である請求項１記載のライン柄タフテッドカーペットの製造方法。
【請求項３】
前記染着性が異なる糸が、Ａ（染着性：高）、Ｂ（染着性：低）、Ｃ（染着性：中）の３種であり、その配列パターンが、下記（１）に示す甲、乙、丙の３つのパターンの少なくとも１つの配列パターン箇所を含む請求項２記載のライン柄タフテッドカーペットの製造方法。
Ｘ／Ａｎ／Ｙ（ここで、ｎはＡ糸の並び数で、ｎ＝１〜１０）………（１）
甲：Ｘ＝Ｙ＝Ｂ
乙：Ｘ＝Ｙ＝Ｃ
丙：Ｘ＝Ｂ、Ｙ＝Ｃ
【請求項４】
請求項１〜３の何れかに記載の製造方法で作製された、糸の種類よりも色相の数の方が多いライン柄タフテッドカーペット。
【請求項５】
請求項４記載のライン柄タフテッドカーペットに対し、塩化ビニル樹脂バッキング層を積層した後、タイル状に裁断して得られるライン柄カーペットタイル。
【発明の詳細な説明】
【技術分野】
【０００１】
本発明はライン柄タフテッドカーペットとその製造方法、及び該タフテッドカーペットを用いたライン柄カーペットタイルに関する。
【背景技術】
【０００２】
従来のライン柄カーペットタイルは、規則性のある糸配列のものが殆どである。これらは目地部分が目立つことから流し貼り（タイルを同じ方向で貼る施工法）が出来ず問題を抱えていた。この問題を解決するために、多品種の糸をランダムに配置する方法（特許文献１）もあるが、使用する糸の品種が増えるに従い、糸の供給の問題がある。
即ち、染色性の差を利用し、多彩なライン柄を作るためには、それに応じて使用する糸の品種を増やす必要がある。しかし、糸の種類が増えるに従い、調達の困難性や保管管理コストが増加する。また近年、ナイロン糸のアイテム削減が行われたため品種が減り、多彩な糸を使うことが困難になってきている。
【先行技術文献】
【特許文献】
【０００３】
【特許文献１】特開２０１０−４２０４９号公報
【発明の概要】
【発明が解決しようとする課題】
【０００４】
本発明は、上記従来技術の問題点を解決した、使用する糸の種類よりも色相の数の方が多いライン柄タフテッドカーペット及びその製造方法の提供を目的とする。
また、上記タフテッドカーペットを用いた、目地が目立たず流し貼りが可能なライン柄カーペットタイルの提供を目的とする。
【課題を解決するための手段】
【０００５】
本発明者らは、限られた種類の糸で多彩なライン柄を作る手法について鋭意検討した結果、物性が異なる複数の糸の配列の仕方によって、同じ種類の糸であっても染色の度合いが違ってくるという現象を見出し、この現象を応用することにより本発明を完成させた。
即ち、上記課題は、次の１）〜５）の発明によって解決される。
１）  物性が異なる複数の無染色の糸を、基布のゲージ方向に配列してタフトした後、染色してライン柄を形成することを特徴とするライン柄タフテッドカーペットの製造方法。
２）  前記複数の無染色の糸が、酸性染料に対する染着性が異なる糸である１）記載のライン柄タフテッドカーペットの製造方法。
３）  前記染着性が異なる糸が、Ａ（染着性：高）、Ｂ（染着性：低）、Ｃ（染着性：中）の３種であり、その配列パターンが、下記（１）に示す甲、乙、丙の３つのパターンの少なくとも１つの配列パターン箇所を含む請求項２記載のライン柄タフテッドカーペットの製造方法。
Ｘ／Ａｎ／Ｙ（ここで、ｎはＡ糸の並び数で、ｎ＝１〜１０）……（１）
甲：Ｘ＝Ｙ＝Ｂ
乙：Ｘ＝Ｙ＝Ｃ
丙：Ｘ＝Ｂ、Ｙ＝Ｃ
４）  １）〜３）の何れかに記載の製造方法で作製された、糸の種類よりも色相の数の方が多いライン柄タフテッドカーペット。
５）  ４）に記載のライン柄タフテッドカーペットに対し、塩化ビニル樹脂バッキング層を積層した後、タイル状に裁断して得られるライン柄カーペットタイル。
【発明の効果】
【０００６】
本発明によれば、使用する糸の種類よりも色相の数の方が多いライン柄タフテッドカーペット及びその製造方法を提供できる。また、該タフテッドカーペットを用いた、目地が目立たず流し貼りが可能なライン柄カーペットタイルを提供できる。
【発明を実施するための形態】
【０００７】
以下、上記本発明について詳しく説明する。
本発明は、本発明者らが見出した、物性が異なる糸を、基布のゲージ方向に配列して染色すると、同じ種類の糸であっても、配列の仕方によって染色の度合いが違ってくるという現象を利用するものである。糸の物性としては、染料の染着性が挙げられる。
糸は基布のゲージ方向（幅方向）に配列してタフトする。配列する糸の密度は、通常の場合、１／８Ｇ（１インチ当たり８本）〜１／１２Ｇ（１インチ当たり１２本）とする。
配列は規則的でもランダムでも良いが、ランダムの方が、カーペットタイルにした際に目地の違和感が少なくなるので好ましい。
染色方法は特に限定されず、周知のウィンス染色、連続染色などを利用できる。
【０００８】
糸としては、加工により２種類以上の糸を組み合わせたものが利用できる。これらの糸は「加工糸」と呼ばれ、インターミングル糸、ヒートセット糸等がある。
糸の太さはデシテックス［Ｔ］で表わされ、例えば８４［Ｔ］は、長さ１０，０００ｍで８４ｇの糸のことである。
これらの糸の染着性（染色能力の度合い）は、例えば酸性染料で染色する酸性可染ナイロン糸の場合、以下のように分けて市販されている。
・ディープ糸      染着性：高
・レギュラー糸    染着性：中
・ペール糸        染着性：低
【０００９】
三段階に分けた実際の糸の例を次に示す。
・Ａ糸：  ８５０［Ｔ］ディープ糸  ４ｐｌｙ                  （染着性：高）
・Ｂ糸：１３８０［Ｔ］カチオン糸×８５０［Ｔ］ペール糸      （染着性：低）
・Ｃ糸：１３８０［Ｔ］カチオン糸×８５０［Ｔ］ディープ糸    （染着性：中）
上記「８５０［Ｔ］ディープ糸  ４ｐｌｙ」とは、酸性染料で染色する場合に染着性が高い、太さ８５０デシテックスの糸を４本用いてインターミングル加工した加工糸のことである。
「１３８０［Ｔ］カチオン糸×８５０［Ｔ］ペール糸」とは、カチオン系染料で染色可能な、カチオン可染ナイロン製の太さ１３８０デシテックスの糸と、酸性染料で染色可能で染着性が低い、太さ８５０デシテックスの糸とをインターミングル加工した加工糸のことである。
「１３８０［Ｔ］カチオン糸×８５０［Ｔ］ディープ糸」とは、カチオン系染料で染色可能なカチオン可染ナイロン製の太さ１３８０デシテックスの糸と、酸性染料で染色可能で染着性が高い、太さ８５０デシテックスの糸とをインターミングル加工した糸のことである。
【００１０】
上記染着性が異なる糸を配列させてタフトし、染色することにより濃淡を調整し、糸の種類よりも多い色相を発現させる。例えば、糸Ａ、Ｂ、Ｃを使用し、「配列パターン丙：Ｂ／（Ａ）ｎ／Ｃ（ｎ＝１〜１０）」となる箇所を含むように配列する。この場合、Ａ糸は、ｎ＝１の場合が最も濃く染まり、ｎが増えるにしたがって薄く染まる。好ましい
「ｎ」の範囲は１〜４である。
また、糸の配列としては、配列パターン甲：Ｂ／（Ａ）ｎ／Ｂ、配列パターン乙：Ｃ／（Ａ）ｎ／Ｃもあるが、甲と乙とでは、乙におけるＡ糸の方が薄く染まる。この現象は、隣接する糸同士の染料の取り合い（染まり易さの程度）の差によって生じると考えられる。
【００１１】
また、パイルのタフトには、プレーンループ（高低差をつけず平らにタフトしたもの）とハイローループ（高低差をつけてタフトしたもの）があるが、本発明は何れにも適用することができる。本発明をハイローループに適用した場合、高低差による染色性の違いから、プレーンループの場合よりも更に色相の数は増える。
例えばＣ／Ａ／Ｂ配列で、ループの高さをＨ（ハイ）、Ｌ（ロー）、Ｍ（ミドル）として、（１）ＨＬＨ、（２）ＬＨＬとした場合には、（１）のＬ、つまりＡ糸が濃く染まる傾向がある。また、前記ハイローループ（１）、（２）及びプレーンループ（３）ＭＭＭの３パターンについて比較すると、Ａ糸の濃さは（２）＜（３）＜（１）の順となる。
【実施例】
【００１２】
以下、実施例を示して本発明を更に具体的に説明するが、本発明はこれらの実施例により限定されるものではない。
【００１３】
実施例１
次の染着力の異なる三段階の糸を用意した。これらは何れもインビスタ社製のナイロン６６ｆｉｂｅｒである。
・Ａ糸：  ８５０［Ｔ］ディープ糸×４                        （染着性：高）
・Ｂ糸：１３８０［Ｔ］カチオン糸×８５０［Ｔ］ペール糸      （染着性：低）
・Ｃ糸：１３８０［Ｔ］カチオン糸×８５０［Ｔ］ディープ糸    （染着性：中）
糸の本数は、１インチ間に１０本（１／１０Ｇ）とし、１２２本を、下記のような部分配列を含むように基布のゲージ方向にタフトした。「……」はＡ糸の染着性を対比するために着目した部分配列以外の箇所である。高低差についてはプレーンループとした。
丙・Ａ１        乙・Ａ２      甲・Ａ２        丙・Ａ３
……Ｂ／Ａ１／Ｃ……Ｃ／Ａ２／Ｃ／Ｂ／Ａ２／Ｂ……Ｃ／Ａ３／Ｂ……
イ              ロ            ハ              ニ
上記タフトした基布をウィンス染色機（ガストンカウンティ社製）で、酸性染料（ダイスター社製）を用いて染色し、ライン柄タフテッドカーペットを作製した。
その結果、イ〜ニのＡ糸の染まり具合は、イが最も濃く、ニが最も薄く、これらの中間の染まり具合であるロとハでは、Ｃが隣接しているロの方が薄く染まった。
即ち、染着性の高いＡ糸の色相は４段階となり、濃さは、イ＞ハ＞ロ＞ニとなった。これにＢ糸、Ｃ糸が加わり、イ＞ハ＞ロ＞ニ＞Ｃ糸＞Ｂ糸の６種類の色相のライン柄タフテッドカーペットが得られた。
【００１４】
実施例２
実施例１で作製したライン柄タフテッドカーペットに対し、下記処方の材料からなる塩化ビニル樹脂製バッキング層を積層した後、５００ｍｍ×５００ｍｍに裁断してライン柄カーペットタイルを得た。
このライン柄カーペットタイルは、使用した糸の種類よりも色相の数の方が多く、これを床に施工したところ、目地が目立たず流し貼りが可能で、非常に優れたものであることが確認された。
＜塩化ビニル樹脂製バッキング層の材料処方＞
・塩ビペースト樹脂（カネカ社製：ＰＳＭ−１７６）      １００重量部
・可塑剤（ジェイプラス社製：ＤＯＰ）                    ７５重量部
・充填材（白石カルシウム社製：炭酸カルシウム）        ２３０重量部
・その他の添加剤（安定剤等）                            １０重量部
【００１５】
実施例３
実施例１と同じ糸を使用し、下記のような部分配列を含むようにタフトした点以外は、実施例１と同様にしてライン柄タフテッドカーペットを作製した。
甲・Ａ４        乙・Ａ４        丙・Ａ４
……Ｂ／Ａ４／Ｂ……Ｃ／Ａ４／Ｃ……Ｂ／Ａ４／Ｃ……
イ              ロ              ハ
上記の結果、イ〜ハのＡ糸の染まり具合は、イが最も濃く、ロが最も薄く、ハはこれらの中間の染まり具合であった。
即ち、染着性の高いＡ糸の色相は３段階となり、濃さは、イ＞ハ＞ロ＞となった。これにＢ糸、Ｃ糸が加わり、イ＞ハ＞ロ＞Ｃ糸＞Ｂ糸の５種類の色相のライン柄タフテッドカーペットが得られた。
【００１６】
実施例４
実施例１と同じ糸を使用し、下記のような部分配列を含むようにタフトした点以外は、実施例１と同様にしてライン柄タフテッドカーペットを作製した。
丙・Ａ１        乙・Ａ２      甲・Ａ２        丙・Ａ３        乙・Ａ４
……Ｂ／Ａ１／Ｃ……Ｃ／Ａ２／Ｃ／Ｂ／Ａ２／Ｂ……Ｃ／Ａ３／Ｂ……Ｃ／Ａ４／Ｃ…
イ              ロ            ハ              ニ              ホ
乙・Ａ５        乙・Ａ６        乙・Ａ７        乙・Ａ８        乙・Ａ９
…Ｃ／Ａ５／Ｃ……Ｃ／Ａ６／Ｃ……Ｃ／Ａ７／Ｃ……Ｃ／Ａ８／Ｃ……Ｃ／Ａ９／Ｃ…
へ              ト              チ              リ              ヌ
乙・Ａ１０
…Ｃ／Ａ１０／Ｃ……
ル
上記の結果、イ〜ルのＡ糸の染まり具合は、イが最も濃く、ルが最も薄く、これらの中間の染まり具合であるロとハでは、Ｃが隣接しているロの方が薄く染まった。
即ち、染着性の高いＡ糸の色相は１１段階となり、１３種類の色相のライン柄タフテッドカーペットが得られた。
【００１７】
実施例５
１本毎に交互にパイルに高低差を付けてタフトした点以外は、実施例１と同様にして、ライン柄タフテッドカーペットを作製した。
その結果、ニのＡの３本が高低高の配置では真ん中のＡが最も濃く染まり、低高低の配置では両端のＡが濃く染まった。
【００１８】
実施例６
実施例３〜５で作製した各ライン柄タフテッドカーペットに、厚さ３．５ｍｍの塩化ビニル樹脂ペースト及びガラス繊維不織布（ペーストコンパウンドはタジマ社製、ガラスはオリベスト社製）をバッキング層として積層し、５００ｍｍ×５００ｍｍ角に裁断して、ライン柄カーペットタイルを作製した。
このライン柄カーペットタイルは、使用した糸の種類よりも色相の数の方が多く、これを床に施工したところ、目地が目立たず流し貼りが可能で、非常に優れたものであることが確認された。